【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】
【請求項１】 
R'2O-RO-SiO2系ガラス（R'はアルカリ金属元素、Rはアルカリ土類金属元素）に、Mo（モリブデン）がMoO3（三酸化モリブデン）に換算した重量比で 0.01〜0.6、S（硫黄）が 0.01〜1.0 添加されていることを特徴とする照明用着色ガラス。
【請求項２】 
Mo（モリブデン）がMoO3（三酸化モリブデン）に換算した重量比で 0.05〜0.6、S（硫黄）が 0.02〜0.75 添加されていることを特徴とする請求項１記載の照明用着色ガラス。
【請求項３】 
さらにTiO2（二酸化チタン）を含有することを特徴とする請求項１又は請求項２記載の照明用着色ガラス。
【請求項４】
さらにTiO2と希土類酸化物を含有することを特徴とする請求項１又は請求項２記載の照明用着色ガラス。
【請求項５】
希土類酸化物が、La2O3（酸化ランタン）、Nd2O3（酸化ネオジム）の少なくとも１種であることを特徴とする請求項４記載の照明用着色ガラス。
【請求項６】
請求項１〜５の何れか１項に記載のガラスとなるようにバッチを溶融し、管引成形することを特徴とする照明用着色ガラス管の製造方法。
【請求項７】
請求項６記載の方法で製造されてなることを特徴とする照明用着色ガラス管。
【請求項８】
重量比で MoO3に換算したMoが 0.01〜0.6、S が 0.01〜1.0 添加されたR'2O-RO-SiO2系ガラスからなる照明用着色ガラスを、所望の形状のガラス球に成形することを特徴とする照明用着色ガラス球の製造方法。
【請求項９】
請求項７記載の照明用着色ガラス管を、所望の形状のガラス球に成形することを特徴とする照明用着色ガラス球の製造方法。
【請求項１０】
所望の形状に成形した後、さらに加熱による発色処理を施すことを特徴とする請求項８又は９記載の照明用着色ガラス球の製造方法。
【請求項１１】
400〜620℃に加熱する発色処理を施すことを特徴とする請求項１０記載の照明用着色ガラス球の製造方法。
【請求項１２】 
10〜300分加熱する発色処理を施すことを特徴とする請求項１１記載の照明用着色ガラス球の製造方法。
【請求項１３】 
発色処理における加熱処理が、450〜580℃、１時間以内の処理であることを特徴とする請求項１０〜１２の何れか１項に記載の照明用着色ガラス球の製造方法。
【請求項１４】
請求項８〜１３の何れか１項に記載の方法で製造されてなることを特徴とする照明用着色ガラス球。
【請求項１５】 
請求項１４記載の照明用着色ガラス球が、自動車等の方向指示器用ランプ又はフォグランプ用カバーに用いられることを特徴とする照明用着色ガラス球。
【請求項１６】
R'2O-RO-SiO2系ガラス（R'はアルカリ金属元素、Rはアルカリ土類金属元素）に、Mo（モリブデン）がMoO3（三酸化モリブデン）に換算した重量比で 0.01〜0.6、S（硫黄）が 0.01〜1.0 添加されており、且つ国際照明委員会が定めるXYZ表色系で下記の色度範囲内にあることを特徴とする照明用着色ガラス球。
(1) y = 0.39
(2) y = 0.79 - 0.67x
(3) y = x - 0.12
【請求項１７】
R'2O-RO-SiO2系ガラス（R'はアルカリ金属元素、Rはアルカリ土類金属元素）に、Mo（モリブデン）がMoO3（三酸化モリブデン）に換算した重量比で 0.01〜0.6、S（硫黄）が 0.01〜1.0 添加されており、且つ国際照明委員会が定めるXYZ表色系で下記の色度範囲内にあることを特徴とする照明用着色ガラス球。
(1) y ≧ 0.138 + 0.580x
(2) y ≦ 1.290x - 0.100
(3) y ≧ -x + 0.940
(4) y ≦ -x + 0.992
(5) y ≧ 0.440
【手続補正２】
【補正対象書類名】明細書
【補正対象項目名】０００１
【補正方法】変更
【補正の内容】
【０００１】
【発明の属する技術分野】
本発明は、照明用ランプ又はカバーに使用される黄〜橙色の着色ガラス、特に自動車等の方向指示器用ランプやフォグランプ用カバー等に用いられる着色ガラス及び該着色ガラスから製造される着色ガラス管及び着色ガラス球並びにこれらの製造方法に関するものである。
【手続補正３】
【補正対象書類名】明細書
【補正対象項目名】０００６
【補正方法】変更
【補正の内容】
【０００６】
本発明は、上記状況から CdS、CdSe、PbCrO4 等の有害物質を含まず、公害対策上安全であり、また、耐熱性に問題のない照明用ランプやカバー、強いては自動車等の方向指示器用ランプ又はフォグランプ用カバーに利用される照明用着色ガラス、そのガラスを用いた黄〜橙色の照明用着色ガラス管及びガラス球、並びにこれらの製造方法を提供することを目的とするものである。
【手続補正４】
【補正対象書類名】明細書
【補正対象項目名】００１１
【補正方法】変更
【補正の内容】
【００１１】
請求項６の発明は、請求項１〜５の何れか１項に記載のガラスとなるようにバッチを溶融し、管引成形することを特徴とする照明用着色ガラス管の製造方法である。
請求項７の発明は、請求項６記載の方法で製造されてなることを特徴とする照明用着色ガラス管である。
請求項８の発明は、R'2O-RO-SiO2系ガラスに対して、MoがMoO3に換算した重量比で 0.01〜0.6 及び S を 0.01〜1.0 添加した照明用着色ガラスを、所望の形状に成形して照明用着色ガラス球を製造するという構成のものである。
請求項９の発明は、請求項７記載の照明用着色ガラス管を、所望の形状のガラス球に成形することを特徴とする照明用着色ガラス球の製造方法である。
請求項１０の発明は、所望の形状に成形した後、さらに加熱による発色処理を施すことを特徴とする請求項８又は９記載の照明用着色ガラス球の製造方法である。
請求項１１の発明は、400〜620℃に加熱する発色処理を施すことを特徴とする請求項１０記載の照明用着色ガラス球の製造方法である。
請求項１２の発明は、10〜300分加熱する発色処理を施すことを特徴とする請求項１１記載の照明用着色ガラス球の製造方法である。
【手続補正５】
【補正対象書類名】明細書
【補正対象項目名】００１２
【補正方法】変更
【補正の内容】
【００１２】
請求項１３の発明は、請求項の１０〜１２の何れか１項に記載の発明における発色処理が、450〜580℃、１時間以内の加熱処理であるという構成のものである。
請求項１４の発明は、請求項８〜１３の何れか１項に記載の方法で製造されてなることを特徴とする照明用着色ガラス球である。
【手続補正６】
【補正対象書類名】明細書
【補正対象項目名】００１３
【補正方法】変更
【補正の内容】
【００１３】
請求項１５の発明は、請求項１４の発明における照明用着色ガラス球が、自動車等の方向指示器用ランプ又はフォグランプ用カバーに使用されるという構成のものである。
請求項１６の発明は、R'2O-RO-SiO2系ガラス（R'はアルカリ金属元素、Rはアルカリ土類金属元素）に、Mo（モリブデン）がMoO3（三酸化モリブデン）に換算した重量比で 0.01〜0.6、S（硫黄）が 0.01〜1.0 添加されており、且つ国際照明委員会が定めるXYZ表色系で下記の色度範囲内にあることを特徴とする照明用着色ガラス球である。
(1) y = 0.39
(2) y = 0.79 - 0.67x
(3) y = x - 0.12
請求項１７の発明は、R'2O-RO-SiO2系ガラス（R'はアルカリ金属元素、Rはアルカリ土類金属元素）に、Mo（モリブデン）がMoO3（三酸化モリブデン）に換算した重量比で 0.01〜0.6、S（硫黄）が 0.01〜1.0 添加されており、且つ国際照明委員会が定めるXYZ表色系で下記の色度範囲内にあることを特徴とする照明用着色ガラス球。
(1) y ≧ 0.138 + 0.580x
(2) y ≦ 1.290x - 0.100
(3) y ≧ -x + 0.940
(4) y ≦ -x + 0.992
(5) y ≧ 0.440
【手続補正７】
【補正対象書類名】明細書
【補正対象項目名】００２４
【補正方法】変更
【補正の内容】
【００２４】
＜照明用着色ガラス球の製造方法＞
次に、前述した照明用着色ガラスを用いた照明用着色ガラス球の製造方法について説明する。照明用着色ガラス球は、一般のガラス球の製造と同様に、照明用着色ガラスをガラス管に成形し、該ガラス管をガラス球に加工する。
【手続補正８】
【補正対象書類名】明細書
【補正対象項目名】００２５
【補正方法】変更
【補正の内容】
【００２５】
＜ガラス管の成形＞
前記照明用着色ガラスの組成になるように Mo 及び S を配合したバッチを溶融し、ガラス管を成形する。管引方法は、手引き、ダウンドロー法等の従来の方法にて可能である。
【手続補正９】
【補正対象書類名】明細書
【補正対象項目名】００２７
【補正方法】変更
【補正の内容】
【００２７】
＜発色処理＞
本発明の照明用着色ガラスは、ある温度範囲で熱処理した場合、溶融・急冷した状態と比較し、Mo-S による着色が強まる傾向がある。従って、必要に応じて前記の如く成形した照明用着色ガラス又は照明用着色ガラス球に発色処理を行い、所望の色を発現せしめることができる。発色処理は、バッチ又は連続式電気炉等を用いて 400〜620℃で 10〜300分程度、好ましくは、450〜580℃で１時間程度加熱する。温度が400℃以下であると、処理時間を長く必要とし、製造コストが高くなり、また、温度が620℃以上であると、特に、照明用着色ガラス球では、球が変形したり、顕著な着色効果が得られない。
【手続補正１０】
【補正対象書類名】明細書
【補正対象項目名】００２９
【補正方法】変更
【補正の内容】
【００２９】
ここでいう所望の色、つまり、自動車等の方向指示器用ランプの色とは、国際照明委員会（CIE:Commission Internationale de l'Eclairage）によって定められたXYZ表色系の下記の色度範囲である。
1.欧州経済委員会（ECE:Economic Commission of Europe）及び日本工業規格（JIS:Japanese Industrial Standards）で定められる橙色（黄赤）の規格は、下記範囲である。
(1) 0.429≧y≧0.398、(2) z≦0.007、(3) x+y+z＝1
2.自動車技術会（SAE:Society of Automotive Engineers）の黄色（アンバー）の規格は、下記限界内に入らなければならないと定められている。
(1) y＝0.39、(2) y＝0.79-0.67x、(3) y＝x-0.12
【手続補正１１】
【補正対象書類名】明細書
【補正対象項目名】００３０
【補正方法】変更
【補正の内容】
【００３０】
また、フォグランプ用カバー等に用いられる黄色については、日本工業規格で定められているうす黄（淡黄）の規格で下記範囲である。
(1) y≧0.138+0.580x、(2) y≦1.290x-0.100、(3) y≧-x+0.940、(4) y≦-x+0.992、(5) y≧0.440